(57)【要約】      （修正有）【課題】体内挿入時の摺動抵抗を低減し、かつその摺動性を損なうことなく、操作者の操作性を向上させたガイドワイヤを提供する。【解決手段】先端側及び基端側を有するガイドワイヤであって、該先端側には潤滑性樹脂被覆６を被覆してなり、該基端側には該先端側潤滑性樹脂被覆とは異なる潤滑性樹脂被覆５を被覆してなり、該先端側潤滑性樹脂被覆の該ガイドワイヤ上における基端側と先端側とは摩擦抵抗が異なり、該先端側潤滑性樹脂被覆には該基端側から該先端側にかけて摩擦抵抗が小さくなるように前記潤滑性樹脂の密度勾配を有することを特徴とするガイドワイヤ。【選択図】図３
2006192294.tif 000002
【特許請求の範囲】
【請求項１】
先端側及び基端側を有するガイドワイヤであって、該先端側には潤滑性樹脂被覆を被覆してなり、該基端側には該先端側潤滑性樹脂被覆とは異なる潤滑性樹脂被覆を被覆してなり、
該先端側潤滑性樹脂被覆の該ガイドワイヤ上における基端側と先端側とは摩擦抵抗が異なり、該先端側潤滑性樹脂被覆には該基端側から該先端側にかけて摩擦抵抗が小さくなるように前記潤滑性樹脂の密度勾配を有することを特徴とするガイドワイヤ。
【請求項２】
該先端側に先端側芯金を有し、該基端側には基端側芯金を有し、該先端側芯金と該基端側芯金は接続してなる請求項１に記載のガイドワイヤ。
【請求項３】
該先端側芯金と該基端側芯金をパイプにて接続した請求項２に記載のガイドワイヤ。
【請求項４】
該潤滑性樹脂被覆は該基端側から該先端側にかけて段階的に摩擦抵抗が小さくなる請求項１に記載のガイドワイヤ。
【発明の詳細な説明】
【技術分野】
【０００１】
本発明は、表面に潤滑性樹脂被覆を有するガイドワイヤに関するものである。
【背景技術】
【０００２】
気道、気管、消化管、尿道、血管、その他の体腔あるいは組織中に挿入されるカテーテル等の医療用器具、さらにはこれらに挿入されて体内に挿入されるガイドワイヤー、スタイレット等の各種医療用具は、組織を損傷させず、また目的部位まで確実に挿入することを可能とする円滑性が要求され、さらには組織内に留置している間に摩擦によって粘膜を損傷したり、炎症を引き起こしたりすることを避けるために、表面にすぐれた潤滑性を有することが要求される。このような要求を満足するため、体内に挿入する医療器具の基材表面全体に、無水マレイン酸系高分子物質等の水溶性高分子を共有結合させて、潤滑性樹脂の被覆を形成することが知られている（特許文献１乃至３）。
【０００３】
しかしながら、これら従来技術のように基材の全表面に被覆を形成すると、体内での摩擦抵抗が小さくなるとともに、体外の基端部操作部分の摩擦抵抗も小さくなるため、術者の手が滑りやすくなり、操作性が低下する。このため、術者は操作部分が濡れないように注意したり、あるいは特許文献４に示されるような操作用の特殊なアダプターを用いたりする必要があった。
【０００４】
また、これらの問題を鑑みて、ガイドワイヤにおいて手元側に潤滑性樹脂被覆を行わないもの（特許文献５）や手元部分に潤滑性をなくす処理を施したもの（特許文献６）が考えられているが、潤滑性の無い部分を長く取るとカテーテル導入時や抜去時にガイドワイヤの潤滑性のない部分がカテーテルの中で高い摩擦抵抗を発生し、また潤滑性の無い部分を手元側の短い部分のみにすると術者が潤滑性のある部分に触れる機会が増え、操作性をおとすという欠点があった。
【特許文献１】特開昭59−81341号公報
【特許文献２】特開平1−195863号公報
【特許文献３】特公平1−33181号公報
【特許文献４】特開平3-82478号公報
【特許文献５】特公平4-45189号公報
【特許文献６】特公平7-83761号公報
【発明の開示】
【発明が解決しようとする課題】
【０００５】
本発明は、上述した従来の技術の欠点を克服することを目的とし、更に体内挿入時の摺動抵抗を低減減少し、かつ、その摺動性を損なうことなく、操作性を向上させたガイドワイヤを提供することを目的とする。
【課題を解決するための手段】
【０００６】
このような目的は、次の本発明によって達成される。
【０００７】
先端側及び基端側を有するガイドワイヤであって、該先端側には潤滑性樹脂被覆を被覆してなり、該基端側には該先端側潤滑性樹脂被覆とは異なる潤滑性樹脂被覆を被覆してなり、該先端側潤滑性樹脂被覆の該ガイドワイヤ上における基端側と先端側とは摩擦抵抗が異なり、該先端側潤滑性樹脂被覆には該基端側から該先端側にかけて摩擦抵抗が小さくなるように該先端側潤滑性樹脂の密度勾配を有することを特徴とするガイドワイヤ。
該先端側に先端側芯金を有し、該基端側には基端側芯金を有し、該先端側芯金と該基端側芯金は接続してなることが好ましい。該先端側芯金と該基端側芯金をパイプにて接続することが好ましい。該潤滑性樹脂被覆は該基端側から該先端側にかけて段階的に摩擦抵抗が小さくなることが好ましい。
前記潤滑性樹脂被覆は前記先端側の方が前記基端側より高密度で被覆されていることが好ましい。前記潤滑性樹脂被覆の前記基端側の摩擦抵抗が、前記先端側の摩擦抵抗の１．２倍以上かつ２０倍未満の大きさであることが好ましい。前記樹脂被覆は、水溶性高分子物質またはその誘導体を含むことが好ましい。前記水溶性高分子物質は、無水マレイン酸系高分子物質であることが好ましい。前記水溶性高分子物質は、基材表面に存在する反応性官能基と共有結合していることが好ましい。上記樹脂被覆は、水溶性または水膨潤性重合体の架橋物または高分子化合物が、ガイドワイヤの基材表面で、相互貫入網目構造を形成することが好ましい。該重合体がエポキシ基を有するブロックポリマーであることが好ましい。該重合体がマクロモノマーであることが好ましい。
水溶性または水膨潤性重合体をガイドワイヤの基材が膨潤する溶媒に溶解して該重合体溶液を作製し、該溶液にガイドワイヤの基材を浸漬して膨潤させ、さらに基材表面で該重合体を架橋または高分子化させたことが好ましい。
【発明の効果】
【０００８】
本発明によれば、ガイドワイヤの操作性が大きく向上する。
【発明を実施するための最良の形態】
【０００９】
以下、本発明の具体的構成について詳細に説明する。本発明のガイドワイヤの潤滑性の樹脂被覆を形成するのに用いる水溶性高分子物質は、ガイドワイヤ基材上に共有結合により固定されることが好ましい。このような水溶性高分子物質は、原則として鎖状で架橋のない高分子が−OH,−CONH2，−COOH,−NH2，−COO-，−SO3-，−NR3+などの親水基をもつもので、具体的に天然水溶性高分子としては、カルボキシルメチルデンプン、ジアルデヒドデンプン等のデンプン系、カルボキシメチルセルロース等のセルロース系、タンニン、ニグニン系、アルギン酸、アラビアゴム、グアーガム、トラガントガム、タマリント種、キチン、キトサン等の多糖類系、ゼラチン、カゼイン、にかわ、コラーゲン合成水溶性高分子等のタンパク質等が考えられる。合成水溶性高分子物質としては、ポリビニルアルコールや、ポリエチレンオキサイド、ポリエチレングリコール等のポリエチレンオキサイド系、ポリアクリル酸ソーダ等のアクリル酸系、メチルビニルエーテル無水マレイン酸共重合体等の無水マレイン酸系、ポリヒドロキシエチルフタル酸エステル等のフタル酸系、ポリジメチルロールプロピオン酸エステル等の水溶性ポリエステル、メチルイソプロピルケトンホルムアルデヒド樹脂等のケトンアルデヒド樹脂、ポリアクリルアミド等のアクリルアミド系、ポリビニルピロリドン、ポリアミン、ポリ電解質、水溶性ナイロン等が考えられる。これらのうちでは、特に無水マレイン酸系高分子物質、セルロース系高分子物質、ポリエチレンオキサイド系高分子物質、水溶性ナイロンが湿潤時の潤滑性およびその持続性が高いため好ましい。
【００１０】
そして、このような効果は、特に無水マレイン酸系高分子物質を用いたとき、きわめて高いものとなる。この場合、無水マレイン酸系高分子物質としては無水マレイン酸のホモポリマーであっても、コポリマーであってもよい。これらの中では、特に、メチルビニルエーテル無水マレイン酸共重合体が好適である。このようなものとしては、G.A.F.コーポレーションからGANTREZ AN（商品名）として市販されているほぼ1:1の共重合体が挙げられる。
【００１１】
また、その誘導体とは水溶性に限定されず、上記水溶性高分子物質を基本構成としていれば、特に制限はなく、不溶化されたものについても後述の如く分子鎖に自由度があり、かつ含水するものであればよい。例えば、上記水溶性高分子物質の縮合、付加、置換、酸化、還元反応などで得られるエステル化物、塩、アミド化物、無水物、ハロゲン化物、エーテル化物、加水分解物、アセタール化物、ホルマール化物、アルキロール化物、４級化物、ジアゾ化物、ヒドラジド化物、スルホン化物、ニトロ化物、イオンコンプレックス；ジアゾニウム基、アジド基、イソシアネート基、酸クロリド基、酸無水物基、イミノ炭酸エステル基、アミノ基、カルボキシル基、エポキシ基、水酸基、アルデヒド基等、反応性官能基を２個以上有する物質との架橋物；ビニル化合物、アクリル酸、メタクリル酸、ジエン系化合物、無水マレイン酸等との共重合物などがある。
【００１２】
このような水溶性高分子物質は、水によく溶解し、その溶液をある物体間に存在せしめると、両者間の摩擦抵抗を著しく低下させることができ、潤滑剤として用いることができる。また、これらの水溶性高分子物質の縮合または付加反応や置換反応などで得られる誘導体や、一部架橋などにされたものも潤滑剤として効果的である。これらを基材中もしくは基材表面に存在または導入された反応性官能基と共有結合させることにより、基材上に担持された潤滑層を得ることが可能となり、水に溶けることなく持続的な潤滑性表面を得ることができる。これら水溶性高分子物質の平均分子量は、特に制限はないが、１〜500万程度のものが潤滑性も高く、適度な厚さに、しかも含水時における膨潤度も著しく大きくない潤滑層が得られ好適である。
【００１３】
基材中もしくは基材表面上に、存在または導入される反応性官能基は、前記水溶性高分子物質と反応し、結合ないし架橋して固定するものであれば、特に制限はないが、ジアゾニウム基、アジド基、イソシアネート基、酸クロリド基、酸無水物基、イミノ炭酸エステル基、アミノ基、カルボキシル基、エポキシ基、水酸基、アルデヒド基等が考えられ、特にイソシアネート基、アミノ基、アルデヒド基、エポキシ基が好適である。反応性官能基含有基材としては、ポリウレタン、ポリアミドなどが好適である。
【００１４】
また、各種ガイドワイヤの外壁などを構成する基材としては、通常、これら反応性官能基を含有していないものも用いられる。このようなときには前述のように反応性官能基を有する物質にて処理し、反応性官能基を基材に存在させ、この上に水溶性高分子物質を共有結合させる。結合形態は、共有結合、イオン結合、物理的付着など種々あるが、持続性に点を考慮すると、共有結合が最も好ましい。このような反応性官能基を有する物質としては、例えば、エチレンジイソシアネート、ヘキサメチレンジイソシアネート、キシレンジイソシアネート、トルエンジイソシアネート、ジフェニルメタンジイソシアネート、ナフタレンジイソシアネート、ジフェニルメタンジイソシアネート、フェニレンジイソシアネート、シクロヘキシレンジイソシアネート、トルフェニルメタントリイソシアネート、トルエントリイソシアネートなどのポリイソシアネート、およびこれらポリイソシアネートとポリオールのアダクトまたはプレポリマー等や、さらに、例えば低分子ポリアミンとしてエチレンジアミン、トリメチレンジアミン、1,2−ジアミノプロパン、テトラメチレンジアミン、1,3−ジアミノブタン、2,3−ジアミノブタン、ペンタメチレンジアミン、2,4−ジアミノペンタン、ヘキサメチレンジアミン、オクタメチレンジアミン、ノナメチレンジアミン、デカメチレンジアミン、ウンデカメチレンジアミン、デドカメチレンジアミン、トリデカメチレンジアミン、オクタデカメチレンジアシン、N,N−ジメチルエチレンジアミン、,N−ジエチルトリメチレンジアミン、N,N−ジメチルトリメチレンジアミン、N,N−ジブチルトリメチレンジアミン、N，N，N’−トリエチルエチレンジアミン、Ｎ−メチルトリメチレンジアミン、Ｎ−Ｎ−ジメチル−ｐ−フェニレンジアミン、N,N−ジメチルヘキサメチレンジアミン、ジエチレントリアミン、トリエチレンテトラミン、テトラエチレンペンタミン、ヘプタエチレンオクタミン、ノナエチレンデカミン、1,3−ビス（２’−アミノエチルアミノ）プロパン、ビス（３−ダミノプロパル）アミン、N1,3−ビス（３’−アシノプロピルアミノ）プロパン、1,2,3−トリアミノプロパン、トリス（２−アミノエチル）アミン、テトラ（アミノメチル）メタン、メチルイミノビスプロピルアミン、メチルイミノビスエチルアミン、エチルイミノビスエチルアミン、Ｎ−アミノプロピル−２−モルホリン、Ｎ−アミノプリピル−２−ピペコリン、Ｎ−（２−ヒドロキシエチル）トリメチレンジアミン、キシリレンジアミン、フェニレンジアミン、ピペラジン、Ｎ−メチルピペラジン、Ｎ−（２−アミノエチル）エタノールアミン、Ｎ−アミノエチルピペラジン、N,N,N’Ｎ’−テトラメチルエチレンジアミン、N,N,N’Ｎ’−テトラメチルテトラメチレンジアミンなどが挙げられ、高分子ポリアミンとして〔Ｉ〕アミンとアルキレンジハライドあるいはエピクロルヒドリンから合成されるポリ（アルキレンポリアミン）〔エンサイクロピディア・オブ・ポリマー・サイエンス・アンド・テクノロジー（Encyclopedia of Polymer Scienceand Technology）10巻、616ページ〕、〔II〕エチレンイミン、プロピレンイミンなどのアルキレンイミンの開環重合によって得られるアルキレンイミン重合体〔エンサウクロピディア・オブ・ポリマー・サイエ��ス・アンド・テクノロジー、１巻、734ページ〕、〔III〕その他、ポリビニルアミン、ポリリジンなどのポリアミン、さらに、グルタルアルデヒド、テレフタルアルデヒド、イソフタルアルデヒド、ジアルデヒド、でんぷん、ガリオキサール、マロンアルデヒド、コハク酸アルドヒド、アジプアルデヒド、ピメリンジアルデヒド、スベリンジアルデヒド、マレインアルデヒド、２−ペンテン−1,5−ジアルデヒドなどのポリアルデヒド、さらにエチレングリコールジグリシジルエーテル、ポリエチレングリコールジグリシジルエーテル、プロピレングリコールジグリンジルエーテル、ポリプロピレンジグリンシジルエーテル、ヘキサンジオールジグリシジルエーテル、トリメチエロールプロパントリグリシジルエーテルなどのポリエポキシドがある。なお、これらのうちでは特に4,4’−ジフェニルメタンジイソシアネート、トリレンジイソシアネートとトリメチロールプロパンとのアダクト（付加体）、ヘキサメチレンジイソシアネートとトリメチロールプロパンとのアダクト、あるいはそのトリマー、ジエチレントリアミンが最も好ましい。
【００１５】
本発明において、水溶性高分子物質に用いる基材の材質上の制限はきわめて少ない。従って、用いる基材としては、例えば、ポリアミド、ポリエステル、ポリ塩化ビニル、ポリスチレン、ポリアクリル酸エステル、ポリメタクリル酸エステル、ポリアクリロニトリル、ポリアクリルアミド、ポリアクリル酸、ポリメタクリル酸、ポリエチレン、ポリプロピレン、ポリビニルアルコール、ポリ無水マレイン酸、ポリエチレンイミン。ポリウレタン、ポリ酢酸ビニル、シリコール樹脂、各種ラテックス、さらにはこれらの各種共重合体、ブレンド体等の各種有機高分子基材や、ガラス、セラミックス、ステンレス等の各種無機ないし金属基材のいずれであってもよい。そして、これら基材中には、必要に応じ各種添加剤が含有されていてもよい。
【００１６】
なお、基材として、特にその潤滑性持続効果が高いのは、有機高分子樹脂であり、そのうち、ポリ塩化ビニル系、ポリウレタン系、ポリアミド系、ラテックス系、ポリエステル系は最もその効果が高い。
【００１７】
従って、これらの他の樹脂ないし金属、ガラス等を基材とするときには、前述の基材に用いたと同様の各種有機高分子樹脂からなる層を、予め基材表面に形成しておき、反応性官能基を導入したり、該樹脂と反応性官能基を有する物質をブレンドしたりして潤滑層を設けるとより好ましい結果をうる。
【００１８】
湿潤時に潤滑性を有する水溶性または水膨潤性重合体は、要求される機械的強度や潤滑性の機能により異なるが、加熱処理や触媒を添加することにより架橋するエポキシ基を有するブロックポリマーや高分子化するマクロモノマーが好適に使用される。また、患者の体温（３０〜４０℃）において吸水し、潤滑性を発現する重合体であり、架橋または不溶化した際に吸水率が１００％以下のものである。
【００１９】
さらにブロックポリマーにおいては、潤滑性を発現する部位とエポキシ基を有する部位とからなるブロック共重合体であることが望ましい。潤滑性を発現する部位は、体液や水系溶媒中において潤滑性を発現すればいかなるものであっても良いが、合成の容易性や操作性などを考慮すると、アクリルアミド、アクリルアミド誘導体よりなる重合体、Ｎ，Ｎ−ジメチルアミノエチルアクリレート、糖、リン脂質を側鎖に有する単量体を構成成分とする重合体あるいは無水マレイン酸系重合体などが挙げられる。無水マレイン酸系重合体としては、水溶解性に限定されず、無水マレイン酸系高分子を主成分としていれば不溶化されたものであっても、湿潤時に潤滑性を発現するものであれば良い。さらに、基材を膨潤させる溶媒に、重合体を溶解させてコーティングすることを考慮すると、有機溶媒にも可溶な重合体、すなわち両親媒性重合体が好ましい。
【００２０】
一方マクロモノマーにおいては、枝の部分が潤滑性を発現する部位で、幹の部分が加熱処理により架橋または高分子化するドメインを有する部位であることが望ましい。具体的には、グリシジルメタアクリレートとジメチルアクリルアミドとのマクロモノマー、グリシジルメタアクリレートと無水マレイン酸・ヒドロキシエチルメタアクリレート共重合体とのマクロモノマー、グリシジルメタアクリレートと無水マレイン酸・アクリルアミド共重合体とのマクロモノマー等が例示される。またその基材は、機械的強度が大きく寸法が著しく変化しなければ、溶媒に対して膨潤すればいかなるものであっても構わないが、好ましくは数１の式により算出された膨潤率が、１〜１００％、好ましくは５〜４０％、より好ましくは１０〜３０％の条件で該重合体をコーティングできる基材と溶媒の組み合わせであることが望まれる。
【００２１】
【数１】
2006192294.tif 000003
【００２２】
また、膨潤率は以下の方法で測定する。
【００２３】
（１）ガイドワイヤを構成する基材を１ｃｍ×３ｃｍ×０．３ｍｍのシートに切断し（この時の重量をＷｏとする）、溶媒２５ｍｌに浸漬させる。
【００２４】
（２）浸漬後、即座に表面に存在する溶媒を拭き取り、重量変化（ΔＷ）を算出する。浸漬時間に関しては、基材の寸法が著しく変化せず、要求されている物性が保持される範囲内であれば、いかなる時間でも構わないが、操作性の観点から１秒〜１０分、好ましくは１０秒〜５分、より好ましくは３０秒〜３分であることが望まれる。
【００２５】
さらに、具体的な素材としては、ポレオレフィン、変性ポレオレフィン、ハロゲン化ポレオレフィン、ポリエーテル、ポリウレタン、ポリアミド、ポリエステル、あるいはこれらのブロックまたはグラフト共重合体やアロイ化成型物や多層化成形物であり、アルカリ金属アルコラート基、アミノ基、アルカリ金属アミド基、カルボン酸基、スルホン酸基、マグネシウムハライド基およびフッ素ホウ素系錯体基を含有する必要はなく、使用する溶媒に膨潤すれば良い。
【００２６】
本発明における、先端側と基端側とで摩擦抵抗の異なる潤滑性樹脂被覆を有することを特徴とするガイドワイヤは、水系の液体にぬれた状態で、挿入時や、摺動時や、体内留置時等に、低い摩擦抵抗を要求される表面をもつものである。なお、水系の液体にぬれた状態で、挿入時や、摺動時や、体内留置時等に、低い摩擦抵抗を要求される表面をもつ医療用具には、ガイドワイヤも含めて、具体的に下記のようなものがある。
【００２７】
１）胃管カテーテル、栄養カテーテル、ED（経管栄養用）チューブ、内視鏡などの経口ないし経鼻的に消化管内に挿入ないし留置されるカテーテル類およびこれらのためのガイドワイヤ。
【００２８】
２）酸素カテーテル、酸素カヌラ、気管内チューブのチューブやカフ、気管切開チューブのチューブやカフ、気管内吸引カテーテルなどの経口ないし経鼻的に気道ないし気管内に挿入ないし留置されるカテーテル類。
【００２９】
３）尿道カテーテル、導尿カテーテル、バルーンカテーテルのカテーテルやバルーンなどの尿道ないし尿管挿入ないし留置用のカテーテル類の外表面。
【００３０】
４）吸引カテーテル、排液カテーテル、直腸カテーテルなど各種体腔ないし組織内挿入ないし留置用のカテーテル類。
【００３１】
５）留置針、IVHカテーテル、サーモダイリューションカテーテル、血管造影カテーテル、PTCA用カテーテルダイレーター、イントロデューサー、血管用超音波プローブなどの血管内挿入ないし留置用のカテーテル類。あるいは、これらカテーテル類に使用されるガイドワイヤやスタイレット等の外表面。
【００３２】
６）各種器管内挿入用内視鏡の外表面など挿入時、摺動時または体内留置時等低い摩擦抵抗を要求されるガイドワイヤの表面。
【実施例】
【００３３】
以下に、本発明の実施例を示し、本発明をさらに詳細に説明する。前記のとおり、体内に挿入し、目的部位まで移動操作するガイドワイヤの実施態様を挙げ、本発明の効果を例証する。
【００３４】
樹脂被覆は以下のように形成した。アジピン酸２塩化物７２．３ｇに５０℃でトリエチレングリコール２９．７ｇを滴下した後、５０℃で３時間塩酸を減圧除去して得られたオリゴエステル２２．５ｇにメチルエチルケトン４．５ｇを加え水酸化ナトリウム５ｇ、３１％過酸化水素６．９３ｇ、界面活性剤ジオクチルフォスフェート０．４４ｇ、水１２０ｇよりなる溶液に滴下し、−５℃で２０分間反応させた。反応生成物を水洗、メタノール洗浄を繰り返した後、乾燥させて分子内に複数のパーオキサイド基を有するポリ過酸化物を得た。このポリ過酸化物を開始剤として０．５ｇ、グリシジルメタクリレート（ＧＭＡ）９．５ｇを、ベンゼン３０ｇを溶媒として、８０℃、２時間減圧下で撹拌しながら重合した。反応生成物は貧溶媒をジエチルエーテル、良溶媒をテトラヒドロフランとして精製し、分子内に複数のパーオキサイド基を有するポリグリシジルメタアクリレート（ＰＰＯ−ＧＭＡ）を得た。続いてＰＰＯ−ＧＭＡ１．０ｇをジメチルアクリルアミド９．０ｇ、溶媒としてジメチルスルフォキシド９０ｇを仕込み、減圧で密閉にした後、８０℃に加熱して１８時間重合反応を行なった。反応後、貧溶媒をジエチルエーテル、良溶媒をテトラヒドロフランとして精製し、分子内にエポキシ基材を有する湿潤時に潤滑性を発現するブロックポリマーを得た。本ポリマーはＮＭＲおよびＩＲ測定により、分子内にエポキシ基の存在が確認できた。
【００３５】
上記ブロックポリマーを重量比で２％、クロロホルムに溶解させ、ピリジンを適量加えたものに、外径0.6mmのNi−Ti製芯金に熱可塑性ポリウレタン樹脂をコートし外径0.89mmとしたガイドワイヤを数秒浸漬させ、常温乾燥させた。さらにコーティングしたガイドワイヤを60〜100℃で加熱乾燥して、全面を潤滑性処理したガイドワイヤを得た。また、上記ブロックポリマーの溶液中に溶解させたブロックポリマーの重量比２％のものに対し、1.5％・１％・0.5％・0.4％・0.3％・0.16％・0.08％のブロックポリマー溶解液それぞれによって、全面を同様な方法でコートしたガイドワイヤを作製した。
【００３６】
図１に示される、テルモ社製カテーテル「ハートキャス」５Ｆｒに上記の方法で得られた各ガイドワイヤを挿入し、それぞれの最大抵抗値を引っ張り試験器（島津オートグラフ AGS-100D 島津製作所製）にて測定した。この際、カテーテル内には水道水を満たし、挿入速度は500mm/minとした。結果をもとに得られた累乗近似曲線を図２に示す。図２に示される結果から、湿潤時にのみ潤滑性を示す被覆樹脂のコート濃度により挿入抵抗が変わることがわかる。このコート濃度は、被覆後のガイドワイヤ表面においては樹脂の密度として現れる。
【００３７】
そこで、図３に示すように、全長150cmのガイドワイヤ１の基端側（50〜100cm）の部分には0.6％の濃度の潤滑性樹脂被覆５を施し、先端側には２％の濃度の潤滑性樹脂被覆６を行ったところ、操作性はきわめて良好なものとなった。また、２％の濃度の潤滑性樹脂被覆と0.6％の濃度の潤滑性樹脂被覆の境に濃度勾配をつけると、外径や摩擦抵抗に段差もなくスムーズに移行し、より操作性は良好なものとなった。なお、ガイドワイヤとしては、外径0.6mmのNi−Ti製芯金２に熱可塑性ポリウレタン樹脂３をコートし外径0.89mmとしたもので、先端部は芯金をテーパ状に細径化し柔軟化した上にＸ線造影マーカとしてＰｔ、Ａｕ等のコイル４を巻いた。ポリウレタン樹脂の被覆層は先端部においても外径が一定であるものとした。
【００３８】
図４は本発明を適用した他の実施例を示すものである。先端部は表面にシリコンを被覆したプラチナ（Ｐｔ）製のコイル８がNi−Ti製芯金９の先端細径部30cmの部分に巻かれており、芯金９の他の部分は熱可塑性ポリウレタン樹脂７によりコートされている。また、芯金９のコイル８の基端から約50-100cmは上記実施例と同様の潤滑性樹脂による濃度1.6％の潤滑性樹脂被覆１０を施し、その基端側40-90cmには濃度0.4％の潤滑性樹脂被覆１１を施した。最も基端側の10cmは、潤滑性樹脂被覆を行わなかった。先端のコイル８は先端部の形状付け（リシェイプ）を可能とし、基端の潤滑性樹脂被覆を行わなかった部分は、カテーテル等への挿入の際には摩擦抵抗が阻害とならない程に短く、かつ術者の取り扱いをより容易とするために設けられている。
【００３９】
図５は本発明を適用した第三の実施例を示すものである。本願は先端側のNi−Ti製芯金１２と基端側のスレンレス製芯金１３をステンレス製パイプ１４により接続したものである。芯金１２の先端部は図３に示した実施例と同様テーパー化された上にＰｔ製コイル１７が設けられ、全体を熱可塑性ポリウレタン樹脂１６によりコートされている。また、パイプ１４には樹脂のコートがなされておらず、先端側の芯金１２との接続をスムーズに移行させるために螺旋状の切れ込み１８が入れられている。芯金１２、１３とパイプ１４の接続はハンダ等によりなされる。芯金１３の表面は先端部と同様のポリウレタン樹脂１５によりコートされている。潤滑性樹脂被覆は、パイプ１４を境界に先端側が2.0％の潤滑性樹脂被覆１９、基端側が0.6％の滑性樹脂被覆２０をされている。このような構成により、先端部は弾性が高く、基端部はコシの強い、操作性に優れたガイドワイヤを得ることが出来る。
【００４０】
上記各実施例はガイドワイヤについてのものであるが、既に述べているように、カテーテルへの応用も可能である。
【００４１】
また、上述した実施例はいずれも、潤滑性被覆の摩擦抵抗の変化させるために、被覆した樹脂溶液の濃度を変えているが、先端側と基端側とで、異なる潤滑性樹脂を被覆することにより行っても良い。
【００４２】
また、上記３つの実施例における潤滑性被覆の基端部と先端部との摩擦抵抗の大きさの比は、図２の摺動値の大きさから明らかなように、基端：先端が１：２程度である。この比は、操作性やカテーテル内の摺動性を考慮すると、１：１．２乃至１：２０の範囲内であることが好ましく、最も好ましくは、１：１．５乃至１：４．５程度、すなわち、潤滑性樹脂被覆の基端部の摩擦抵抗が、先端部の摩擦抵抗の１．５倍以上かつ４．５倍以下の大きさであることが好ましい。これによって、操作性が高く、かつ摺動性の高い、本発明の効果をより顕著に示すガイドワイヤを実現することができる。
【図面の簡単な説明】
【００４３】
【図１】本発明の効果を確認するための挿入抵抗の試験法を示す正面図である。
【図２】ブロックポリマー濃度を重量比で変えた場合の摺動抵抗値とブロックポリマー濃度の累乗近似曲線を示す。
【図３】本発明の実施例１であるガイドワイヤを示す断面図である。
【図４】本発明の実施例２であるガイドワイヤを示す断面図である。
【図５】本発明の実施例３であるガイドワイヤを示す断面図である。
【符号の説明】
【００４４】
１：ガイドワイヤ、２：芯金、３：ポリウレタン樹脂、４：コイル、５・６：潤滑性樹脂被覆。
【図１】
2006192294.tif 000004
【図２】
2006192294.tif 000005
【図３】
2006192294.tif 000006
【図４】
2006192294.tif 000007
【図５】
2006192294.tif 000008